СЫРЬЕВАЯ СМЕСЬ ДЛЯ ПОЛУЧЕНИЯ ИСКУССТВЕННОГО ТОПАЗА
CRUDE MIXTURE FOR MAKING ARTIFICIAL TOPAZ

Изобретение касается получения искусственных камней и минералов.
Известна сырьевая смесь для получения искусственного камня, включающая, вес.ч: горный хрусталь 22,5; стекло 48; свинцовый сурик 22,5; бура 12; селитра 2,5; углекислый кобальт 0,1 [1].
Задача изобретения состоит в получении искусственного топаза.
Технический результат достигается тем, что сырьевая смесь для получения искусственного топаза, включающая стекло, свинцовый сурик, буру, в качестве стекла содержит янтарное тарное стекло и хрустальное стекло при следующем соотношении компонентов, мас.%: янтарное тарное стекло 55-60; хрустальное стекло 15-25; свинцовый сурик 10-15; бура 10-15.
Для получения искусственного топаза могут быть использованы составы сырьевой смеси, приведенные в таблице.
Таблица
Компоненты
Содержание, мас.% в составах:
1
2
3
Янтарное тарное стекло
50
55
60
Хрустальное стекло
25
20
15
Свинцовый сурик
15
12,5
10
Бура
10
12,5
15
Янтарное тарное стекло и хрустальное стекло промывают от загрязнений и измельчают по отдельности до порошкообразного состояния с последующим просеиванием через сетку 014. Стекла дозируют в требуемых количествах, добавляют оксид свинцовый сурик, буру и смешивают. Полученную смесь сплавляют в тигле в интервале температур 1300-1350°C. Расплав отливают в металлические формы не допуская образования пузырьков. Полученные отливки отжигают, после чего шлифуют, полируют, подвергают огранке. Полученные искусственные камни по внешнему виду напоминают топазы густо-чайного цвета.
Источники информации
1. Бродерсен Г.Г. Справочник кустаря. - М.: Глагол, 1992. - С.54.